(57)【要約】      （修正有）【課題】結晶性の高い、インジウムを含有する酸化物を主成分として含み、さらにコランダム構造を含む結晶性酸化物膜の提供。【解決手段】酸化物を主成分とする第１の層および第２の層を有する結晶性酸化物膜であって、第１の層の酸化物はガリウムを含有し、第２の層の酸化物はインジウムを含有しコランダム構造を有する結晶性酸化物膜。好ましくは、第２の層の酸化物が酸化インジウムであり、ドーパントを含む結晶性酸化物膜。好ましくは、第２の層は、キャリア密度が３．１×１０１８ｃｍ−３以下であり、移動度が１４３ｃｍ２／Ｖｓ以上である、結晶性酸化物膜。前記結晶性酸化物膜が用いられている半導体層と、電極と、を少なくとも備える半導体装置。【選択図】図４
2020193146.tif 000002
【特許請求の範囲】
【請求項１】
酸化物を主成分とする第１の層および第２の層を有する結晶性酸化物膜であって、前記第１の層の酸化物はガリウムを含有し、前記第２の層の酸化物はインジウムを含有しコランダム構造を有することを特徴とする結晶性酸化物膜。
【請求項２】
前記第２の層の酸化物が、単結晶または多結晶である請求項１記載の結晶性酸化物膜。
【請求項３】
前記第２の層の酸化物が、酸化インジウムである請求項１または２に記載の結晶性酸化物膜。
【請求項４】
ドーパントを含む請求項１〜３のいずれかに記載の結晶性酸化物膜。
【請求項５】
透明導電膜である、請求項１〜４のいずれかに記載の結晶性酸化物膜。
【請求項６】
前記第２の層は、キャリア密度が３．１×１０１８ｃｍ−３以下であり、移動度が１４３ｃｍ２／Ｖｓ以上であることを特徴とする、請求項１〜５のいずれかに記載の結晶性酸化物膜。
【請求項７】
半導体層と電極とを少なくとも備える半導体装置であって、前記半導体層として、請求項１〜６のいずれかに記載の結晶性酸化物膜が用いられていることを特徴とする半導体装置。
【請求項８】
前記半導体層として、請求項５記載の結晶性酸化物膜が用いられている請求項７記載の半導体装置。
【請求項９】
太陽電池、ディスプレイ、照明、電子ペーパー、トランジスタ、プリンタブル回路、又は透明面状発熱体である請求項８記載の半導体装置。
【請求項１０】
トランジスタである請求項７〜９のいずれかに記載の半導体装置。
【発明の詳細な説明】
【技術分野】
【０００１】
本発明は、結晶性酸化物膜およびその用途に関する。
【背景技術】
【０００２】
酸化インジウム膜は、スズをドープすることで１×１０−４Ωｃｍ程度の金属的な電気抵抗率を発現し、同時に透明性が保たれるので、透明導電性膜として好適であり、液晶ディスプレイの画素電極や太陽電池のキャリア捕集電極等として広く用いられる。このような用途に用いられる場合には、高い表面抵抗値は出力を押し下げる原因となるため、一般に表面抵抗値は比較的低いものが望ましいとされ、そのために結晶性の高い酸化インジウム膜が求められている（特許文献１）。
【０００３】
また、酸化物エレクトロニクスの分野において、酸化インジウムは、３．６〜３．７５ｅＶの大きなバンドギャップに基づき、将来有望とされる半導体である。酸化インジウムを半導体として用いる場合には移動度をできるだけ高める工夫が必要であり、移動度を高める方法の一つとして、酸化インジウムの結晶性を高めることが挙げられる。
さらに、デバイスを構成する場合には、高移動度の半導体膜の他に、絶縁膜が必要となることが多い。このような場合に高移動度の酸化インジウムと絶縁性の酸化インジウムとが得られれば、これらを互いに積層することによって、例えばＦＥＴトランジスタなどの電子デバイスを実現できることとなる。酸化インジウムを絶縁膜として用いる場合には、透明電極材料の場合とは反対に、電気抵抗率をできるだけ高めなくてはならない。そのために不純物イオンをできるだけ取り除き、また酸素欠陥をできるだけ作らない工夫を施す必要がある。（特許文献２）。
【０００４】
酸化インジウム膜の結晶性を高める取り組みとして、特許文献３記載の発明のように、ミストＣＶＤ法を用いた酸化インジウム膜の作成の検討が進められている。また、例えば非特許文献１では、ミストＣＶＤ法を用いてサファイア基板上にコランダム構造を有するＩｎ２Ｏ３薄膜を成長させ、Ｘ線回析法のロッキングカーブ半値幅が１８２ａｒｃｓｅｃという配向性の高い薄膜を得ることに成功している。しかしながら、これら技術を用いても、これ以上半値幅の低い膜を作成することは困難であり、通常は３００〜１０００ａｒｃｓｅｃ程度の薄膜のみしか得られていなかった。またこのような膜は表面にピットが発生するなどの問題があり、表面平滑性も満足のいくものではなかった。
【先行技術文献】
【特許文献】
【０００５】
【特許文献１】特開２０１３−１９３４４０号公報
【特許文献２】特許第４４８０８０９号公報
【特許文献３】特開２０１４−２３４３３７号公報
【非特許文献】
【０００６】
【非特許文献１】Norihiro Suzuki, Kentaro Kaneko, Shizuo Fujita, ”Growth of corundum-structured In2O3 thin films on sapphire substrates with Fe2O3 buffer layers” , Journal of Crystal Growth 364, 2013
【発明の概要】
【発明が解決しようとする課題】
【０００７】
本発明は、結晶性の高い、インジウムを含有する酸化物を主成分として含み、さらにコランダム構造を含む結晶性酸化物膜を提供することを目的とする。
【課題を解決するための手段】
【０００８】
本発明者らは、上記目的を達成すべく鋭意検討した結果、特定の条件下でミストＣＶＤ法を用いて成膜すると、結晶性の高い、インジウムを含有する酸化物を主成分として含み、さらに準安定相のコランダム構造を含む結晶性酸化物膜を成膜できることを見出した。また本発明者らは、このような結晶性酸化物膜が上記従来の問題を一挙に解決できるものであることを知見した。
また、本発明者らは、上記知見を得た後、さらに検討を重ねて本発明を完成させるに至った。
【０００９】
すなわち、本発明は、以下の発明に関する。
［１］  酸化物を主成分とする第１の層および第２の層を有する結晶性酸化物膜であって、前記第１の層の酸化物はガリウムを含有し、前記第２の層の酸化物はインジウムを含有しコランダム構造を有することを特徴とする結晶性酸化物膜。
［２］  前記第２の層の酸化物が、単結晶または多結晶である前記［１］記載の結晶性酸化物膜。
［３］  前記第２の層の酸化物が、酸化インジウムである前記［１］または［２］に記載の結晶性酸化物膜。
［４］  ドーパントを含む前記［１］〜［３］のいずれかに記載の結晶性酸化物膜。
［５］  透明導電膜である前記［１］〜［４］のいずれかに記載の結晶性酸化物膜。
［６］  第２の層は、キャリア密度が３．１×１０１８ｃｍ−３以下であり、移動度が１４３ｃｍ２／Ｖｓ以上であることを特徴とする前記［１］〜［５］のいずれかに記載の結晶性酸化物膜。
［７］  半導体層と電極とを少なくとも備える半導体装置であって、前記半導体層として前記［１］〜［６］のいずれかに記載の結晶性酸化物膜が用いられていることを特徴とする半導体装置。
［８］  前記半導体層として前記［５］の結晶性酸化物膜が用いられている前記［７］記載の半導体装置。
［９］  太陽電池、ディスプレイ、照明、電子ペーパー、トランジスタ、プリンタブル回路、又は透明面状発熱体である前記［８］記載の半導体装置。
［１０］  トランジスタである前記［７］〜［９］のいずれかに記載の半導体装置。
【発明の効果】
【００１０】
本発明によれば、結晶性の高い、インジウムを含有する酸化物を主成分として含み、さらにコランダム構造を含む結晶性酸化物膜を提供できる。
【図面の簡単な説明】
【００１１】
【図１】実施例において用いられる成膜装置（ミストＣＶＤ）の概略構成図である。
【図２】比較例において用いられる成膜装置（ミストＣＶＤ）の概略構成図である。
【図３】実施例におけるＡＦＭの観察結果を示す図である。
【図４】試験例におけるα−Ｉｎ２Ｏ３のキャリア密度とホール移動度の関係を示す図である。
【図５】製造例におけるＭＯＳＦＥＴの模式的断面図を示す。
【発明を実施するための形態】
【００１２】
本発明の結晶性酸化物膜は、インジウムを含有する酸化物を主成分として含む結晶性酸化物膜であって、コランダム構造を含み、Ｘ線回析法のロッキングカーブ半値幅が１００ａｒｃｓｅｃ以下であることを特長とする。
【００１３】
本発明の結晶性酸化物膜は、絶縁膜、半導体膜または導電膜のいずれであってもよいが、導電膜または透明導電膜であってもよい。
【００１４】
前記結晶性酸化物膜に含まれるコランダム構造を有する結晶は、単結晶であっても多結晶であってもよく、これらの混合物であってもよい。本発明においては、前記コランダム構造を有する結晶がインジウムを含有する酸化物からなるのが好ましい。なお、前記「主成分」とは、前記結晶性酸化物膜中の組成比（原子比）で、前記酸化物を５０％以上含むものをいい、好ましくは７０％以上含むものであり、より好ましくは９０％以上含むものである。
【００１５】
前記酸化物は、インジウムを含有していれば特に限定されない。インジウムを含有する酸化物としては、例えば、酸化インジウム、錫ドープ酸化インジウム（ＩＴＯ）、ガリウムドープ酸化インジウム、インジウムドープ酸化亜鉛などが挙げられる。前記酸化物としては、好適には、酸化インジウムまたは錫ドープ酸化インジウムが挙げられ、より好適には、酸化インジウムが挙げられる。本発明においては、前記酸化物がコランダム構造を有しているのが好ましく、コランダム構造を有している酸化インジウムまたは錫ドープ酸化インジウムであるのがより好ましく、コランダム構造を有している酸化インジウムであるのが最も好ましい。
【００１６】
前記結晶性酸化物膜の膜厚は特に限定されないが、本発明においては、前記膜厚が１μｍ以上であるのが好ましく、１．５μｍ以上であるのがより好ましく、１．８μｍ以上であるのが最も好ましい。前記結晶性酸化物膜の形状等は特に限定されず、四角形状であっても、円形状であっても、多角形状であってもよい。前記結晶性酸化物膜の表面積は、特に限定されず、本発明においては、３ｍｍ角以上であるのが好ましく、５ｍｍ角以上であるのがより好ましく、直径５０ｍｍ以上であるのが最も好ましい。
【００１７】
前記結晶性酸化物膜には、ドーパントが含まれていてもよい。前記ドーパントは特に限定されず、公知のものであってよい。前記ドーパントとしては、例えば、スズ、ゲルマニウム、ケイ素、チタン、ジルコニウム、バナジウムまたはニオブ等のｎ型ドーパント、またはｐ型ドーパント等が挙げられる。本発明においては、前記ドーパントが、スズであるのが好ましい。ドーパントの含有量は、前記結晶性酸化物膜の組成中、０．００００１原子％以上であるのが好ましく、０．００００１原子％〜２０原子％であるのがより好ましく、０．００００１原子％〜１０原子％であるのが最も好ましい。
【００１８】
上記「半値幅」とは、ＸＲＤ（Ｘ−ｒａｙ  ｄｉｆｆｒａｃｔｉｏｎ：Ｘ線回折法）によりロッキングカーブ半値幅を測定した値を意味する。面方位としては、特に限定されないが、例えば、［０００６］などが挙げられる。本発明においては、上記半値幅が、通常１００ａｒｃｓｅｃ以下であるが、５０ａｒｃｓｅｃ以下であるのが好ましく、４０ａｒｃｓｅｃ以下であるのがより好ましい。
【００１９】
以下、前記結晶性酸化物膜の好ましい製造方法について説明するが、本発明はこれら好ましい製造方法に限定されない。
【００２０】
前記結晶性酸化物膜の好ましい製造方法としては、例えば図１のようなコールドウォール式のミストＣＶＤ装置を用いて、原料溶液を霧化または液滴化し（霧化・液滴化工程）、得られたミストまたは液滴をキャリアガス（不活性ガス）で成膜室内に設置されている基体まで搬送し（搬送工程）、ついで成膜室内で前記ミストまたは液滴を５００℃以下で熱反応させて前記基体上に結晶性酸化物膜を成膜する（成膜工程）方法などが挙げられる。
【００２１】
（霧化・液滴化工程）
霧化・液滴化工程は、前記原料溶液を霧化または液滴化する。前記原料溶液の霧化手段または液滴化手段は、前記原料溶液を霧化または液滴化できさえすれば特に限定されず、公知の手段であってよいが、本発明においては、超音波を用いる霧化手段または液滴化手段が好ましい。超音波を用いて得られたミストまたは液滴は、初速度がゼロであり、空中に浮遊するので好ましく、例えば、スプレーのように吹き付けるのではなく、空間に浮遊してガスとして搬送することが可能なミストであるので衝突エネルギーによる損傷がないため、非常に好適である。液滴サイズは、特に限定されず、数ｍｍ程度の液滴であってもよいが、好ましくは５０μｍ以下であり、より好ましくは０．１〜１０μｍである。
【００２２】
（原料溶液）
前記原料溶液は、霧化または液滴化が可能であり、インジウムを含有していれば特に限定されない。本発明においては、前記原料溶液としては、前記金属を錯体または塩の形態で有機溶媒または水に溶解または分散させたものを好適に用いることができる。錯体の形態としては、例えば、アセチルアセトナート錯体、カルボニル錯体、アンミン錯体、ヒドリド錯体などが挙げられる。塩の形態としては、例えば、有機金属塩（例えば金属酢酸塩、金属シュウ酸塩、金属クエン酸塩等）、硫化金属塩、硝化金属塩、リン酸化金属塩、ハロゲン化金属塩（例えば塩化金属塩、臭化金属塩、ヨウ化金属塩等）などが挙げられる。本発明においては、前記原料溶液がインジウムのハロゲン化金属塩であるのが好ましい。このような好ましい原料溶液を用いることにより、膜の表面平滑性を良好なものとすることができ、さらに膜の結晶性をより良好なものとすることができる。
【００２３】
前記原料溶液には、ドーパントが含まれていてもよい。原料溶液にドーパントを含ませることで、ドーピングを良好に行うことができる。前記ドーパントは、本発明の目的を阻害しない限り、特に限定されない。前記ドーパントとしては、例えば、スズ、ゲルマニウム、ケイ素、チタン、ジルコニウム、バナジウムまたはニオブ等のｎ型ドーパント、またはｐ型ドーパントなどが挙げられる。ドーパントの濃度は、通常、約１×１０１６／ｃｍ３〜１×１０２２／ｃｍ３であってもよいし、また、ドーパントの濃度を例えば約１×１０１７／ｃｍ３以下の低濃度にしてもよい。また、さらに、本発明によれば、ドーパントを約１×１０２０／ｃｍ３以上の高濃度で含有させてもよい。
【００２４】
原料溶液の溶媒は、特に限定されず、水等の無機溶媒であってもよいし、アルコール等の有機溶媒であってもよいし、無機溶媒と有機溶媒との混合溶媒であってもよい。本発明においては、前記溶媒が水を含むのが好ましく、水または水とアルコールとの混合溶媒であるのがより好ましく、水であるのが最も好ましい。前記水としては、より具体的には、例えば、純水、超純水、水道水、井戸水、鉱泉水、鉱水、温泉水、湧水、淡水、海水などが挙げられるが、本発明においては、超純水が好ましい。
【００２５】
（搬送工程）
搬送工程では、キャリアガスでもって前記ミストまたは前記液滴を成膜室内に搬送する。前記キャリアガスとして、窒素やアルゴン等の不活性ガスが用いられる。また、キャリアガスの種類は１種類であってよいが、２種類以上であってもよく、流量を下げた希釈ガス（例えば１０倍希釈ガス等）などを、第２のキャリアガスとしてさらに用いてもよい。また、キャリアガスの供給箇所も１箇所だけでなく、２箇所以上あってもよい。キャリアガスの流量は、特に限定されないが、０．０１〜２０Ｌ／分であるのが好ましく、１〜１０Ｌ／分であるのがより好ましい。希釈ガスの場合には、希釈ガスの流量が、０．００１〜２Ｌ／分であるのが好ましく、０．１〜１Ｌ／分であるのがより好ましい。
【００２６】
（成膜工程）
成膜工程では、成膜室内で前記ミストまたは液滴を熱反応させることによって、基体上に、結晶性酸化物膜を成膜する。熱反応は、熱でもって前記ミストまたは液滴が反応すればそれでよく、反応条件等も本発明の目的を阻害しない限り特に限定されない。本工程においては、前記熱反応を、通常、５００℃以下の温度で行うが、４００℃以下が好ましく、３５０℃以下がより好ましく、１５０℃〜３５０℃が最も好ましい。また、熱反応は、本発明の目的を阻害しない限り、真空下、非酸素雰囲気下、還元ガス雰囲気下および酸素雰囲気下のいずれの雰囲気下で行われてもよいが、非酸素雰囲気下（例えば、窒素やアルゴン等の不活性ガスまたは水素ガスやフォーミングガス等の還元ガスなどの雰囲気下）で行われるのが好ましく、不活性ガス雰囲気下で行われるのがより好ましい。また、大気圧下、加圧下および減圧下のいずれの条件下で行われてもよいが、本発明においては、大気圧下で行われるのが好ましい。なお、膜厚は、成膜時間を調整することにより、設定することができる。
【００２７】
（基体）
前記基体は、前記結晶性酸化物膜を支持できるものであれば特に限定されない。前記基体の材料も、本発明の目的を阻害しない限り特に限定されず、公知の基体であってよく、有機化合物であってもよいし、無機化合物であってもよい。前記基体の形状としては、どのような形状のものであってもよく、あらゆる形状に対して有効であり、例えば、平板や円板等の板状、繊維状、棒状、円柱状、角柱状、筒状、螺旋状、球状、リング状、多孔質体状などが挙げられるが、本発明においては、基板が好ましい。基板の厚さは、本発明においては特に限定されない。
【００２８】
前記基板は、板状であって、前記結晶性酸化物膜の支持体となるものであれば特に限定されない。絶縁体基板であってもよいし、半導体基板であってもよいし、金属基板や導電性基板であってもよいが、前記基板が、絶縁体基板であるのが好ましく、また、表面に金属膜を有する基板であるのも好ましい。前記基板の形状は、特に限定されず、略円形状（例えば、円形、楕円形など）であってもよいし、多角形状（例えば、３角形、正方形、長方形、５角形、６角形、７角形、８角形、９角形など）であってもよく、様々な形状を好適に用いることができる。本発明においては、前記基板の形状を好ましい形状にすることにより、基板上に形成される膜の形状を設定することができる。また、本発明においては、大面積の基板を用いることもでき、このような大面積の基板を用いることによって、前記結晶性酸化物膜の面積を大きくすることができる。前記基板としては、例えば、コランダム構造を有する基板材料を主成分として含む下地基板、またはβ−ガリア構造を有する基板材料を主成分として含む下地基板、六方晶構造を有する基板材料を主成分として含む下地基板などが挙げられる。ここで、「主成分」とは、前記特定の結晶構造を有する基板材料が、原子比で、基板材料の全成分に対し、好ましくは５０％以上、より好ましくは７０％以上、更に好ましくは９０％以上含まれることを意味し、１００％であってもよい。
【００２９】
基板材料は、本発明の目的を阻害しない限り、特に限定されず、公知のものであってよい。前記のコランダム構造を有する基板材料としては、例えば、α−Ａｌ２Ｏ３（サファイア基板）またはα−Ｇａ２Ｏ３が好適に挙げられ、ａ面サファイア基板、ｍ面サファイア基板、ｒ面サファイア基板、ｃ面サファイア基板や、α型酸化ガリウム基板（ａ面、ｍ面またはｒ面）などがより好適な例として挙げられる。β−ガリア構造を有する基板材料を主成分とする下地基板としては、例えばβ−Ｇａ２Ｏ３基板、又はＧａ２Ｏ３とＡｌ２Ｏ３とを含みＡｌ２Ｏ３が０ｗｔ％より多くかつ６０ｗｔ％以下である混晶体基板などが挙げられる。また、六方晶構造を有する基板材料を主成分とする下地基板としては、例えば、ＳｉＣ基板、ＺｎＯ基板、ＧａＮ基板などが挙げられる。
【００３０】
本発明においては、前記基体が、コランダム構造を有するのが好ましく、コランダム構造を有する基板材料を主成分とする下地基板であるのがより好ましく、サファイア基板またはα型酸化ガリウム基板であるのが最も好ましい。また、前記基体は、アルミニウムを含むのが好ましく、コランダム構造を有するアルミニウム含有基板材料を主成分とする下地基板であるのがより好ましく、サファイア基板（好ましくはｃ面サファイア基板、ａ面サファイア基板、ｍ面サファイア基板、ｒ面サファイア基板）であるのが最も好ましい。
【００３１】
本発明においては、前記基体上にそのまま成膜してもよいが、前記基体上にバッファ層を積層したのち、前記基体上にバッファ層を介して成膜するのが好ましい。バッファ層としては、例えば、コランダム構造を含む半導体層、絶縁体層または導電体層などが挙げられるが、中でもコランダム構造を含む半導体層が好ましい。前記のコランダム構造を含む半導体層としては、例えば、α―Ｆｅ２Ｏ３、α―Ｇａ２Ｏ３、α―Ａｌ２Ｏ３などが挙げられる。前記バッファ層の積層手段は特に限定されず、前記結晶性酸化物膜の積層手段と同様であってよい。
【００３２】
上記のようにして得られた結晶性酸化物膜は、Ｘ線回析法のロッキングカーブ半値幅が１００ａｒｃｓｅｃ以下であり、結晶性に優れている。このような結晶性酸化物膜は、デバイス等に好適に用いることができる。前記デバイスとしては、例えば、太陽電池、ディスプレイ、照明、電子パーパー、トランジスタ、プリンタブル回路、又は透明面状発熱体等が挙げられる。本発明においては、前記デバイスが、絶縁膜、半導体膜および導電膜から選ばれる１種または２種以上の膜と電極とをすくなくとも備えるデバイスであるのが好ましい。
【００３３】
本発明では、さらに、バッファ層やドーパントを用いてミストＣＶＤ法にて成膜することにより、インジウムを含有する酸化物を主成分として含む結晶性酸化物膜であって、コランダム構造を含み、キャリア密度が３．１×１０１８ｃｍ−３以下であり、移動度が１４３ｃｍ２／Ｖｓ以上である結晶性酸化物膜を容易に得ることができる。このような結晶性酸化物膜は半導体特性に優れていることから、半導体層と電極とを少なくとも備える半導体装置に前記半導体層として好適に用いることができる。適用手法等は特に限定されず、公知の手段を用いてもよい。
【００３４】
前記半導体装置としては、例えば、ダイオードやトランジスタなどが挙げられ、より具体的には例えば、ショットキーバリアダイオード（ＳＢＤ）、金属半導体電界効果トランジスタ（ＭＥＳＦＥＴ）、高電子移動度トランジスタ（ＨＥＭＴ）、金属酸化膜半導体電界効果トランジスタ（ＭＯＳＦＥＴ）、静電誘導トランジスタ（ＳＩＴ）、接合電界効果トランジスタ（ＪＦＥＴ）、絶縁ゲート型バイポーラトランジスタ（ＩＧＢＴ）または発光ダイオードなどが挙げられる。本発明においては、前記半導体装置が、ＳＢＤ、ＭＥＳＦＥＴ、ＨＥＭＴ、ＭＯＳＦＥＴまたはＳＩＴであるのが好ましく、ＭＯＳＦＥＴであるのがより好ましい。
【００３５】
上記のようにして得られる半導体装置は、半導体装置の特性に優れており、具体的には例えば、バッファ層としてα−（Ａｌｘ，Ｇａｘ−１）２Ｏ３膜（０＜ｘ＜１）を用いた場合には、電界効果移動度が１８７ｃｍ２／Ｖｓ以上であり、実効移動度が２４０ｃｍ２／Ｖｓ以上である半導体装置を得ることができる。
【実施例】
【００３６】
以下、本発明の実施例を説明するが、本発明はこれらに限定されるものではない。
【００３７】
（実施例１）
１．成膜装置
図１を用いて、本実施例で用いたミストＣＶＤ装置１を説明する。ミストＣＶＤ装置１は、キャリアガスを供給するキャリアガス源２ａと、キャリアガス源２ａから送り出されるキャリアガスの流量を調節するための流量調節弁３ａと、キャリアガス（希釈）を供給するキャリアガス（希釈）源２ｂと、キャリアガス（希釈）源２ｂから送り出されるキャリアガス（希釈）の流量を調節するための流量調節弁３ｂと、前駆体溶液４ａが収容されるミスト発生源４と、水５ａが入れられる容器５と、容器５の底面に取り付けられた超音波振動子６と、成膜室７と、ミスト発生源４から成膜室７までをつなぐ供給管９と、成膜室７内に設置されたホットプレート８と、熱反応後のミスト、液滴および排気ガスを排出する排気口１１とを備えている。なお、ホットプレート８上には、基板１０が設置されている。
２．前駆体溶液の作製
臭化インジウムを超純水に混合し、臭化インジウム０．０２５ｍｏｌとなるように水溶液を調整した。
【００３８】
３．成膜準備
上記２．で得られた前駆体溶液４ａをミスト発生源４内に収容した。次に、基板１０として、表面にバッファ層としてα―Ｆｅ２Ｏ３膜が積層されているサファイア基板（直径２インチ）をホットプレート８上に設置し、ホットプレート８を作動させて成膜室７内の温度を３５０℃にまで昇温させた。次に、流量調節弁３ａ、３ｂを開いて、キャリアガス源であるキャリアガス供給手段２ａ、２ｂからキャリアガスを成膜室７内に供給し、成膜室７の雰囲気をキャリアガスで十分に置換した後、キャリアガスの流量を５．０Ｌ／分に、キャリアガス（希釈）の流量を０．５Ｌ／分にそれぞれ調節した。なお、キャリアガスとして窒素を用いた。
【００３９】
４．膜形成
次に、超音波振動子６を２．４ＭＨｚで振動させ、その振動を、水５ａを通じて前駆体溶液４ａに伝播させることによって、前駆体溶液４ａを霧化させてミスト４ｂを生成させた。このミスト４ｂが、キャリアガスによって、供給管９内を通って、成膜室７内に導入され、大気圧下、３５０℃にて、成膜室７内でミストが熱反応して、基板１０上に酸化インジウム膜が形成された。なお、膜厚は１．８μｍであり、成膜時間は１２０分であった。
【００４０】
上記４．にて得られた酸化インジウム膜は、白濁もなく、きれいな結晶であった。Ｘ線回析装置を用いて膜の同定をしたところ、得られた膜はα‐Ｉｎ２Ｏ３膜であった。また、Ｘ線回析法により測定したロッキングカーブ半値幅は３６ａｒｃｓｅｃであり、結晶性の高い膜であった。さらに、原子力顕微鏡（ＡＦＭ）で膜表面を観察したところ、図３の通り、表面にピット等もなく、表面平滑性にも優れた膜が得られた。
【００４１】
（比較例１）
図４を用いて、比較例１で用いたミストＣＶＤ装置１９を説明する。ミストＣＶＤ装置１９は、基板２０を載置するサセプタ２１と、キャリアガスを供給するキャリアガス供給手段２２ａと、キャリアガス供給手段２２ａから送り出されるキャリアガスの流量を調節するための流量調節弁２３ａと、キャリアガス（希釈）を供給するキャリアガス（希釈）供給手段２２ｂと、キャリアガス（希釈）供給手段２２ｂから送り出されるキャリアガスの流量を調節するための流量調節弁２３ｂと、原料溶液２４ａが収容されるミスト発生源２４と、水２５ａが入れられる容器２５と、容器２５の底面に取り付けられた超音波振動子２６と、内径４０ｍｍの石英管からなる供給管２７と、供給管２７の周辺部に設置されたヒーター２８とを備えている。サセプタ２１は、石英からなり、基板２０を載置する面が水平面から傾斜している。成膜室となる供給管２７とサセプタ２１をどちらも石英で作製することにより、基板２０上に形成される膜内に装置由来の不純物が混入することを抑制している。
【００４２】
成膜装置として、図４に示すミストＣＶＤ装置１９を用いたことおよび成膜時間を４０分としたこと以外は、実施例１と同様にして成膜を行った。得られた膜につき、Ｘ線回析装置を用いて同定したところ、α―Ｉｎ２Ｏ３であった。また、Ｘ線回析装置を用いて半値幅を測定したところ、１８７ａｒｃｓｅｃであった。なお、膜厚は２５０ｎｍであった。
【００４３】
以上の通り、本発明の結晶性酸化物膜は、結晶性に優れていることが分かる。
【００４４】
（試験例）
上記例に従い、Ｆｅ２Ｏ３バッファ層およびＧａ２Ｏ３バッファ層（第１の層）をオゾンとともにそれぞれ用いてα―Ｉｎ２Ｏ３膜（第２の層）を得た。また、上記例に準じて、原料にマグネシウムアセチルアセトナートおよび亜鉛アセチルアセトナートをそれぞれ混合して、ＭｇドーピングおよびＺｎドーピングを施したα―Ｉｎ２Ｏ３膜を得た。得られたα―Ｉｎ２Ｏ３膜につき、Ｘ線回折装置にて結晶構造を確認した後、アニール処理してホール効果測定を行い、キャリア密度と移動度を評価した。結果を図４に示す。
図４から明らかなとおり、キャリア密度３．１×１０１８ｃｍ−３、移動度１４３ｃｍ／Ｖｓのものが得られたものが良好にドーピングされており、キャリア密度と移動度との関係も明らかになり、ドーピングにより、キャリア密度を３．１×１０１８ｃｍ−３以下にすると、移動度を１４３ｃｍ２／Ｖｓ以上にすることができることがわかった。
【００４５】
（製造例）
図５に示すＭＯＳＦＥＴを作製した。まず、上記例に準じて、原料にマグネシウムアセチルアセトナートを混合し、さらに、α−（Ａｌ０．１Ｇａ０．９）２Ｏ３バッファ層（第１の層）３６をオゾンとともに用いて、基板３７上にα―Ｉｎ２Ｏ３膜（第２の層）３５を半導体層として得た。なお、膜厚はＭＯＳＦＥＴをＯＦＦにするため６０ｎｍとした。作製したα―Ｉｎ２Ｏ３膜上に、ソース電極３２及びドレイン電極３３をそれぞれ設けた。具体的には、α―Ｉｎ２Ｏ３膜をアセトン洗浄した後、レジストを成膜し、フォトマスクで表面を保護した後に露光、続いて現像を行い、パターンを形成することにより、金（Ａｕ）膜（７０ｎｍ厚）を成膜した。ソース・ドレイン電極の作製が終了した後、絶縁層であるアモルファスａ−Ａｌ２Ｏ３薄膜３４を、ミストＣＶＤ法を用いて成膜した。絶縁層の成膜後、ソース・ドレイン電極と同様にしてゲート電極３１（Ａｕ膜、１００ｎｍ厚）を作製した。作製したソース・ドレイン電極上の絶縁層をエッチングにより除去し、ＭＯＳＦＥＴを作製した。
【００４６】
作製したＭＯＳＦＥＴにつき、スイッチ特性としての性能を示すＳ値は１．８３Ｖ／ｄｅｃであった。そして１０５というＯＮ／ＯＦＦ比が得られた。このことからゲート特性が良好であることがわかる。また、ゲート特性の評価とＩＶ測定結果と表１の定数とを用いて電界効果移動度μＦＥと実行移動度μｅｆｆを計算した。その結果、電界効果移動度が１８７ｃｍ２／Ｖｓであり、実効移動度が２４０ｃｍ２／Ｖｓであった。この結果から、電界効果移動度が１８７ｃｍ２／Ｖｓ以上であり、実効移動度が２４０ｃｍ２／Ｖｓ以上の移動度に優れたＭＯＳＦＥＴが得られたことがわかる。
【００４７】
【表１】
2020193146.tif 000003
【産業上の利用可能性】
【００４８】
本発明の結晶性酸化物膜は、種々のデバイスに用いることができるが、とりわけ、太陽電池、ディスプレイ、照明、電子ペーパー、トランジスタ、プリンタブル回路、又は透明面状発熱体などに有用である。
【符号の説明】
【００４９】
１    ミストＣＶＤ装置
２ａ  キャリアガス源
２ｂ  キャリアガス（希釈）源
３ａ  流量調節弁
３ｂ  流量調節弁
４    ミスト発生源
４ａ  原料溶液
４ｂ  ミスト
５    容器
５ａ  水
６    超音波振動子
７    成膜室
８    ホットプレート
９    供給管
１０    基板
１１    排気口
１９    ミストＣＶＤ装置
２０    基板
２１    サセプタ
２２ａ  キャリアガス供給手段
２２ｂ  キャリアガス（希釈）供給手段
２３ａ  流量調節弁
２３ｂ  流量調節弁
２４    ミスト発生源
２４ａ  原料溶液
２５    容器
２５ａ  水
２６    超音波振動子
２７    供給管
２８    ヒーター
２９    排気口
３１    ゲート電極
３２    ソース電極
３３    ドレイン電極
３４    ゲート絶縁膜
３５    半導体層（第２の層）
３６    バッファ層（第１の層）
３７    基板
【図１】
2020193146.tif 000004
【図２】
2020193146.tif 000005
【図３】
2020193146.tif 000006
【図４】
2020193146.tif 000007
【図５】
2020193146.tif 000008